(57)【要約】  金属Ｓｉを含むフェロクロム及びフェロシリコンの少なくとも一方の合金鉄と酸化精錬で発生したＣｒ酸化物を含む未還元スラグとを含む装入物を、電気炉に装入して金属Ｓｉ量／Ｃｒ酸化物量で定義される質量比が０．３０〜０．４０、かつＣ濃度が２．０質量％以上飽和濃度以下となる配合として電気炉に装入し、電気炉で装入物を加熱して溶解する際に、１４００〜１７００℃を到達温度として、１３００℃から到達温度までの任意の８０℃の区間の最大の平均加熱速度を１５．０℃／分以下、かつ１３００℃から到達温度までの任意の８０℃の区間の最小の平均加熱速度を３．０℃／分以上としてＣｒ酸化物が還元処理されたＣｒを含む溶鉄を製造する。
2020213393.tif 000002
【特許請求の範囲】
【請求項１】
金属Ｓｉを含むフェロクロム及びフェロシリコンの少なくとも一方の金属原料と酸化精錬で発生したＣｒ酸化物を含む未還元スラグとを含む装入物を、金属Ｓｉ量／Ｃｒ酸化物量で定義される質量比が０．３０〜０．４０、かつＣ濃度が２．０質量％以上飽和濃度以下となる配合として電気炉に装入し、
前記電気炉で前記装入物を加熱溶解する際に、１４００〜１７００℃を到達温度として、１３００℃から前記到達温度までの任意の８０℃の区間の最大の平均加熱速度を１５．０℃／分以下、かつ１３００℃から前記到達温度までの任意の８０℃の区間の最小の平均加熱速度を３．０℃／分以上として前記Ｃｒ酸化物が還元処理されたＣｒを含む溶鉄を製造する、
含クロム溶鉄の製造方法。
【請求項２】
前記装入物には、炭素源、珪素源、ＣａＯ源及びＡｌ２Ｏ３源が含まれており、前記装入物のうち前記金属原料以外は副原料であり、
篩目２５ｍｍオーバーの前記副原料の含有量が前記装入物全体に対して５質量％以上３０質量％以下、かつ、篩目３．１５ｍｍアンダーの前記副原料の含有量が前記装入物全体に対して３．０質量％以上であり、
前記還元処理後の溶鉄中のＣ濃度及びＳｉ濃度が下記（１）式の条件を満たし、かつ、前記還元処理後のスラグ中のＣａＯ濃度とＳｉＯ２濃度とＡｌ２Ｏ３濃度との関係が下記（２）式の条件を満たすように前記電気炉に前記装入物を装入する請求項１に記載の含クロム溶鉄の製造方法。
［Ｃ］≧−２９．４＋０．０１５×（Ｔ＋２７３）−０．００３×（Ｔ＋２７３）×ｌｏｇ［Ｓｉ］  ・・・（１）
０．０４≦（ＣａＯ）／｛（ＳｉＯ２）×（Ａｌ２Ｏ３）｝≦０．２０  ・・・（２）
ここで、［Ｃ］と［Ｓｉ］はそれぞれ還元処理後の溶鉄中のＣ濃度（質量％）とＳｉ濃度（質量％）、（ＣａＯ）と（ＳｉＯ２）と（Ａｌ２Ｏ３）はそれぞれ還元処理後のスラグ中のＣａＯ濃度（質量％）とＳｉＯ２濃度（質量％）とＡｌ２Ｏ３濃度（質量％）、Ｔは前記到達温度（℃）を表す。
【請求項３】
還元処理後のスラグ中のフッ素濃度がＣａＦ２換算で０．５質量％以下、かつＡｌ２Ｏ３濃度が５．０質量％以上３０．０質量％以下となるようにする請求項２に記載の含クロム溶鉄の製造方法。
【請求項４】
前記電気炉の炉底に、湯面面積１ｍ２当たり０．１２個以上の撹拌ガス吹き込みプラグが配置されており、隣接する前記撹拌ガス吹き込みプラグの中心間距離をＬ、前記炉底から湯面までの溶湯深さをＨとすると、Ｌ／Ｈが０．５０以上となるようにする請求項１〜請求項３のいずれか１項に記載の含クロム溶鉄の製造方法。
【請求項５】
前記電気炉は３本の電極を有し、
前記電気炉を中心軸方向から平面視して、前記３本の電極の各中心を頂点とする三角形の重心に炉中心が位置し、さらに、前記電気炉を前記中心軸方向から平面視して、前記炉中心から前記３本の各電極の中心を通り炉壁まで延びる仮想線を中心線とし該電極の直径を幅とするバンド領域を想定し、前記バンド領域を除く炉底領域に前記撹拌ガス吹き込みプラグが位置する請求項１〜請求項４のいずれか１項に記載の含クロム溶鉄の製造方法。
【請求項６】
前記電気炉の操業時の撹拌動力密度を、０．０１ｋＷ／トン以上１．０ｋＷ／トン以下にする請求項１〜請求項５のいずれか１項に記載の含クロム溶鉄の製造方法。
【請求項７】
１チャージにおける前記電気炉の耐火物炉壁の表面温度の最高到達温度を１０００℃以上１８００℃以下とし、かつ、前記耐火物炉壁の表面温度が１０００℃以上１８００℃以下の範囲では、前記耐火物炉壁表面から炉本体内部への熱流束が１５０Ｍｃａｌ／ｍ２／ｈｒ以下となるようにして、前記電気炉に装入された前記装入物を溶解する請求項１〜請求項６のいずれか１項に記載の含クロム溶鉄の製造方法。
【発明の詳細な説明】
【技術分野】
【０００１】
本開示は、含クロム溶鉄の製造方法に関する。
【背景技術】
【０００２】
従来、電気炉等を用いてクロム（Ｃｒ）を多く含有する溶鉄を製造し、ステンレス鋼を溶製する技術が知られている。このような含クロム溶鉄の製造において、溶鉄に酸素を吹き込んで脱炭処理を行う際、Ｃは酸化されて一酸化炭素として除去される一方、ＣｒはＣｒ酸化物（酸化クロム）としてスラグに取り込まれる。
効率良くステンレス鋼を溶製するため、酸化クロムの発生量を削減したり、スラグ発生量を削減したりすることが求められている。【０００３】
特許文献１には、転炉スラグを電気炉に還流して電気炉で還元する技術が開示されている。この技術によれば、金属クロムを十分に回収することができると記載されている。
また、特許文献２には、蛍石等のＦ含有物を用いずに電気炉でクロムを還元する技術が開示されている。この技術によれば、酸化クロムから金属クロムを有効に還元回収することできると記載されている。
さらに、特許文献３には、スラグのサイズ、還元処理後の溶鉄の温度及び溶鉄中のＣ濃度とＳｉ濃度との関係、還元処理後のスラグ中のＣａＯ濃度とＳｉＯ２濃度とＡｌ２Ｏ３濃度の関係を規定したクロム含有スラグからのクロム回収方法が開示されている。
【先行技術文献】
【特許文献】
【０００４】
特許文献１：特開２０１０−２４２１２８号公報
特許文献２：特開２０１０−９０４２８号公報
特許文献３：特開２０１６−１９４１２６号公報
【発明の概要】
【発明が解決しようとする課題】
【０００５】
特許文献１及び２に記載の技術では、いずれも系外へ排出するスラグ発生量を抑えることができるが、環境調和の社会的要請という観点から、スラグの削減量としては不十分である。また、ステンレス鋼製品の需要の拡大に伴い、効率良くクロムを回収できるようにすることも求められている。特許文献３では、スラグから効率良くクロムの還元処理を行うものであるが、クロムの効率良い回収とスラグ発生量の削減を両立できることが望ましい。【０００６】
本開示は前述の問題点に鑑み、酸化精錬で発生したクロム酸化物を含む未還元スラグを効率良く還元してクロムを回収するとともにスラグの発生量を抑えることができる含クロム溶鉄の製造方法を提供することを目的とする。
【課題を解決するための手段】
【０００７】
本開示の要旨は以下の通りである。
＜１＞  金属Ｓｉを含むフェロクロム及びフェロシリコンの少なくとも一方の金属原料と酸化精錬で発生したＣｒ酸化物を含む未還元スラグとを含む装入物を、金属Ｓｉ量／Ｃｒ酸化物量で定義される質量比が０．３０〜０．４０、かつＣ濃度が２．０質量％以上飽和濃度以下となる配合として電気炉に装入し、
前記電気炉で前記装入物を加熱溶解する際に、１４００〜１７００℃を到達温度として、１３００℃から前記到達温度までの任意の８０℃の区間の最大の平均加熱速度を１５．０℃／分以下、かつ１３００℃から前記到達温度までの任意の８０℃の区間の最小の平均加熱速度を３．０℃／分以上として前記Ｃｒ酸化物が還元処理されたＣｒを含む溶鉄を製造する、
含クロム溶鉄の製造方法。【０００８】
＜２＞  前記装入物には、炭素源、珪素源、ＣａＯ源及びＡｌ２Ｏ３源が含まれており、前記装入物のうち前記金属原料以外は副原料であり、
篩目２５ｍｍオーバーの前記副原料の含有量が前記装入物全体に対して５質量％以上３０質量％以下、かつ、篩目３．１５ｍｍアンダーの前記副原料の含有量が前記装入物全体に対して３．０質量％以上であり、
前記還元処理後の溶鉄中のＣ濃度及びＳｉ濃度が下記（１）式の条件を満たし、かつ、前記還元処理後のスラグ中のＣａＯ濃度とＳｉＯ２濃度とＡｌ２Ｏ３濃度との関係が下記（２）式の条件を満たすように前記電気炉に前記装入物を装入する＜１＞に記載の含クロム溶鉄の製造方法。
［Ｃ］≧−２９．４＋０．０１５×（Ｔ＋２７３）−０．００３×（Ｔ＋２７３）×ｌｏｇ［Ｓｉ］  ・・・（１）
０．０４≦（ＣａＯ）／｛（ＳｉＯ２）×（Ａｌ２Ｏ３）｝≦０．２０  ・・・（２）
ここで、［Ｃ］と［Ｓｉ］はそれぞれ還元処理後の溶鉄中のＣ濃度（質量％）とＳｉ濃度（質量％）、（ＣａＯ）と（ＳｉＯ２）と（Ａｌ２Ｏ３）はそれぞれ還元処理後のスラグ中のＣａＯ濃度（質量％）とＳｉＯ２濃度（質量％）とＡｌ２Ｏ３濃度（質量％）、Ｔは前記到達温度（℃）を表す。【０００９】
＜３＞  還元処理後のスラグ中のフッ素濃度がＣａＦ２換算で０．５質量％以下、かつＡｌ２Ｏ３濃度が５．０質量％以上３０．０質量％以下となるようにする＜２＞に記載の含クロム溶鉄の製造方法。【００１０】
＜４＞  前記電気炉の炉底に、湯面面積１ｍ２当たり０．１２個以上の撹拌ガス吹き込みプラグが配置されており、隣接する前記撹拌ガス吹き込みプラグの中心間距離をＬ、前記炉底から湯面までの溶湯深さをＨとすると、Ｌ／Ｈが０．５０以上となるようにする＜１＞〜＜３＞のいずれか１つに記載の含クロム溶鉄の製造方法。【００１１】
＜５＞  前記電気炉は３本の電極を有し、
前記電気炉を中心軸方向から平面視して、前記３本の電極の各中心を頂点とする三角形の重心に炉中心が位置し、さらに、前記電気炉を前記中心軸方向から平面視して、前記炉中心から前記３本の各電極の中心を通り炉壁まで延びる仮想線を中心線とし該電極の直径を幅とするバンド領域を想定し、前記バンド領域を除く炉底領域に前記撹拌ガス吹き込みプラグが位置する＜１＞〜＜４＞のいずれか１つに記載の含クロム溶鉄の製造方法。【００１２】
＜６＞  前記電気炉の操業時の撹拌動力密度を、０．０１ｋＷ／トン以上１．０ｋＷ／トン以下にする＜１＞〜＜５＞のいずれか１つに記載の含クロム溶鉄の製造方法。【００１３】
＜７＞  １チャージにおける前記電気炉の耐火物炉壁の表面温度の最高到達温度を１０００℃以上１８００℃以下とし、かつ、前記耐火物炉壁の表面温度が１０００℃以上１８００℃以下の範囲では、前記耐火物炉壁表面から炉本体内部への熱流束が１５０Ｍｃａｌ／ｍ２／ｈｒ以下となるようにして、前記電気炉に装入された前記装入物を溶解する＜１＞〜＜６＞のいずれか１つに記載の含クロム溶鉄の製造方法。
【発明の効果】
【００１４】
本開示によれば、酸化精錬で発生したクロム酸化物を含む未還元スラグを効率良く還元してクロムを回収するとともにスラグの発生量を抑えることができる含クロム溶鉄の製造方法を提供することができる。
【図面の簡単な説明】
【００１５】
【図１】含クロム溶鉄を製造するためのアーク式電気炉の一例を示す縦断面図である。
【図２】攪拌ガス吹き込みプラグから炉内に吹き込まれる撹拌ガスの流れの一例を説明するための模式図である。
【図３】アーク式電気炉の一例において炉中心軸から見た概略を説明するための図である。
【図４】電気炉の炉内温度を測定する熱電対の設置状態の一例を示す部分斜視図である。
【発明を実施するための形態】
【００１６】
以下、本開示の実施形態について、図面を参照しながら説明する。
なお、本明細書中において、「〜」を用いて表される数値範囲は、「〜」の前後に記載される数値を下限値及び上限値として含む範囲を意味する。また、「〜」の前後に記載される数値に「超」または「未満」が付されている場合の数値範囲は、これら数値を下限値または上限値として含まない範囲を意味する。
本明細書中に段階的に記載されている数値範囲において、ある段階的な数値範囲の上限値又は下限値は、他の段階的な記載の数値範囲の上限値又は下限値に置き換えてもよく、実施例に示されている値に置き換えてもよい。
また、成分の含有量について、「％」は「質量％」を意味する。
【００１７】
図１は、本実施形態における、含クロム溶鉄を製造するための電気炉の縦断面図である。以下、本実施形態で用いる電気炉の詳細な構造について説明する。
【００１８】
本実施形態で用いる電気炉１０は、図１に示すように３本の電極を有するアーク式電気炉である。詳細は後述するが、本実施形態では、電気炉への装入物として、酸化精錬で発生したクロム酸化物を含む未還元スラグ、例えば、含クロム溶鉄を後工程である転炉で脱炭処理することによって生じた別チャージの転炉スラグ、金属原料として、金属Ｓｉを含むフェロクロム及び／又はフェロシリコン、さらに必要に応じてその他の副原料などが電気炉１０に装入され、未還元スラグに含まれていたＣｒ酸化物がフェロクロム及び／又はフェロシリコンに由来する金属Ｓｉで還元されることで含クロム溶鉄が製造される。
【００１９】
電気炉１０の炉底１２には、複数の攪拌ガス吹込みプラグ１３が設置されており、撹拌ガス吹き込みプラグ１３の個数は湯面面積１ｍ２当たり０．１２個以上とし、さらに隣接する撹拌ガス吹き込みプラグ１３の中心間距離をＬ、炉底１２から湯面までの溶湯深さをＨとすると、Ｌ／Ｈが０．５０以上とすることが好ましい。これにより、酸化クロムの還元回収の更なる効率化が可能となる。
【００２０】
ここで、湯面面積は、電気炉１０を上方から平面視した溶湯湯面の面積である。また、隣接する撹拌ガス吹き込みプラグ１３の中心間距離Ｌは水平距離である。なお、炉底１２が平面でない場合、溶湯深さＨは、隣接する２つのプラグ位置における溶湯深さの平均値とする。一般に、溶湯深さＨは５０ｃｍ以上、最大値は大型電気炉で２ｍ程度である。
【００２１】
溶湯の撹拌により未溶解の装入物と溶湯の接触が相応に促進され、装入物の加熱及び溶解が促進される。しかし、電気炉１０がシャローバスであるため撹拌効率が低いことに加えて、１個の撹拌ガス吹き込みプラグ１３で溶湯を良好に撹拌できる範囲にも限界がある。溶湯の撹拌を促進するためには、撹拌ガス吹き込みプラグ１３の１個当たりの撹拌ガス流量を増やすことも考えられるが、撹拌ガスの流量がある限界値を超えると、溶湯を吹き抜ける撹拌ガスが顕著となり、吹き込んだ撹拌ガスの一部が撹拌に利用され難くなる。
【００２２】
そこで、本実施形態では、湯面面積１ｍ２当たりの撹拌ガス吹き込みプラグ１３の個数を前述の範囲とすることが好ましい。なお、「湯面面積１ｍ２当たりの撹拌ガス吹き込みプラグの個数」とは、撹拌ガス吹き込みプラグ１３の個数を操業時の湯面面積で割ったものである。これにより、弱撹拌領域の面積が減少して溶湯全体が良好に撹拌され、その結果、装入物と溶湯の接触が促進され、装入物の加熱及び溶解が促進される。なお、撹拌ガス吹き込みプラグの設置個数には物理的な上限値（設置場所）が存在し、一般には湯面面積１ｍ２当たり０．５個程度が上限と考えられる。
【００２３】
さらに、隣接する撹拌ガス吹き込みプラグの間隔及び溶湯深さが溶湯の撹拌に及ぼす影響について説明する。
炉底に設置された撹拌ガス吹き込みプラグから溶湯に吹き込まれる撹拌ガスによる湯面の広がりは、図２に示すように、湯面の広がり半径が０．２１×溶湯深さＨであることが知られている。なお、鉛直線に対する撹拌ガスの広がり角度は１２度であることが一般的である。
【００２４】
隣接する２本の撹拌ガス吹き込みプラグ１３から炉内に吹き込まれる撹拌ガスによる湯面の広がりが干渉しないようにするためには、図２に示すように、隣接する撹拌ガス吹き込みプラグの中心間距離Ｌを０．４２Ｈ（＝０．２１Ｈ×２）超とすることが考えられる。さらに隣接する撹拌ガス吹き込みプラグの中心間距離Ｌを広げて０．５０Ｈとすると、２つの湯面の広がりの間に隙間が生じて下降流が発生する。従って、隣接する撹拌ガス吹き込みプラグの中心間距離Ｌを０．５０Ｈ以上、即ちＬ／Ｈを０．５０以上とすることが好ましい。Ｌ／Ｈの上限値は特に設ける必要はないが、Ｌ／Ｈには物理的な上限値が存在し、一般には５程度である。
【００２５】
また、本実施形態での電気炉の操業方法では、図３に示すように、電気炉１０を中心軸方向から平面視して、３本の電極１５の各中心を頂点とする三角形の重心に炉中心１１が配置され、さらに、電気炉１０を平面視して、炉中心１１から電極１５の中心を通り、耐火物炉壁１４まで延びる仮想線を中心線とし該電極の直径を幅とするバンド領域１６を想定し、バンド領域１６を除く炉底領域に撹拌ガス吹き込みプラグ１３を配置することを好適とする。
【００２６】
一般に、平行に電流が流れる導体間には電磁力が発生する。３相電極では、電極サークルに対し外向きの電磁力がアークに作用する。このため、アークは鉛直ではなく炉壁に向かって傾いている。炉壁を指向するアークは、炉中心から電極の中心を通り炉壁まで延びる仮想線に沿って、高温ガスからなるアークジェット流を炉壁に吹き付ける。溶湯浴面の表層部を高速で流れるこのアークジェット流は、溶湯浴面にせん断力を与え、アークジェット流に沿った溶湯流動が発生する。
【００２７】
従って、撹拌ガス吹き込みプラグは、アークジェット流による溶湯流動を阻害しない領域、即ち、炉中心から電極の中心を通り炉壁まで延びる仮想線を中心線とし該電極の直径を幅とするバンド領域を除く炉底領域に配置されていることが好ましい。この場合、複数の撹拌ガス吹き込みプラグの少なくとも１つがバンド領域を除く炉底領域に配置されていればよいが、すべての撹拌ガス吹き込みプラグがバンド領域を除く炉底領域に配置されていることがより好ましい。
【００２８】
更に、電気炉の耐火物の損耗を抑制できれば、電気炉の非稼働時間を短縮でき、未還元スラグの溶解還元に時間を充てることができ、酸化クロムの還元回収の更なる効率化が可能となる。
【００２９】
電気炉１０を中心軸方向から平面視すると、図３に示すように、炉本体１７の中央部に、例えば３本の電極１５が各中心を頂点とした正三角形となるように配置され、炉本体１７の内面には、耐火物炉壁１４が設けられている。また、本実施形態に係る電気炉１０は、金属原料と電極との間で生じるアークの輻射熱を大きく受ける、炉本体１７と径方向に電極１５と対向する位置に、耐火物炉壁１４の表面の温度を測定する温度測定部３０が設けられている。
【００３０】
温度測定部３０は、例えば図４に示すように、それぞれ３つの熱電対３１、３３、３５により構成されている。熱電対３１、３３、３５は、炉本体１７と、その内面に施工されたパーマ耐火物１４ａ及びウェア耐火物１４ｂとを貫通して、先端部がウェア耐火物１４ｂ内に位置するように設けられる。各熱電対３１、３３、３５の先端部は、炉本体１７の径方向におけるパーマ耐火物１４ａの表面からの距離Ｌ１、Ｌ２、Ｌ３が異なるように配置されている。これにより、温度測定部３０により測定する位置における炉内壁面の温度分布を推定することができる。温度測定部３０により測定された温度測定値は、電気炉１０の操業を制御する制御装置４０へ出力される。なお、本実施形態における温度測定部３０は、３つの熱電対３１、３３、３５により構成したが、かかる例に限定されず、複数の熱電対により構成されていればよい。
【００３１】
熱電対３１、３３、３５により測定された温度測定値は、制御装置４０へ出力される。制御装置４０は、これらの温度測定値に基づいて耐火物厚さ方向の温度勾配を演算し、耐火物炉壁１４の表面温度を推定する。このように耐火物厚さ方向の温度勾配を得ることで、当該温度勾配に基づき耐火物炉壁１４の表面温度をより正確に推定できる。なお、耐火物炉壁１４の表面温度の取得は、かかる方法に限定されず、例えば、表面温度を直接測定する方法、その他の適切な表面温度推定方法を用いてもよい。
【００３２】
また、本実施形態における電気炉１０は、耐火物炉壁１４表面から炉本体内部への熱流束も測定することができる。熱流束は、上記耐火物炉壁の表面温度の測定と同様、例えば図３に示した温度測定部３０により取得可能である。先端部が耐火物炉壁１４の耐火物厚さ方向の異なる位置となるように設置された複数の熱電対３１、３３、３５により測定された温度測定値は、制御装置４０へ出力される。制御装置４０は、これらの温度測定値に基づいて耐火物厚さ方向の温度勾配を演算し、耐火物炉壁１４表面から炉本体１０内部への熱流束を推定する。例えば、所定のサンプリング時間（例えば、３００秒以下の任意の時間）で温度勾配を演算し、熱流束を推定する。あるいは、熱電対３１、３３、３５のうちいずれか２つの温度測定値を用いて、２点の温度測定値の経時変化から伝熱における逆問題解析を行い、熱流束を算出してもよい。なお、当該熱流束は、かかる方法に限定されず、その他の適切な表面温度推定方法及び熱流束推定方法を用いてもよい。
【００３３】
熱流束は、３つの温度測定部３０それぞれの温度測定値に基づいて取得される。そして、得られた熱流束から、各チャージにおける最大熱流束が決定される。
【００３４】
次に、本実施形態における電気炉１０での操業条件について説明する。本実施形態では、例えば、後工程である転炉での脱炭処理（酸化精錬）によって生じた別チャージの転炉スラグを、酸化精錬後のＣｒ酸化物を含む未還元スラグとして電気炉へ装入する。したがって、転炉スラグの系外排出がゼロになり、電気炉のみで系外に排出するスラグが発生するため、溶製工程全体の合計のスラグ発生量を削減することができる。なお、後工程における転炉での脱炭処理は公知の条件にて行うことができる。
【００３５】
＜金属Ｓｉ量／Ｃｒ酸化物量の質量比：０．３０〜０．４０＞
まず、金属Ｓｉを含むフェロクロム及びフェロシリコンの一方とＣｒ酸化物及び未還元スラグとを含む装入物を電気炉に装入し、これらを溶解する際に、未還元スラグを金属シリコンで還元する前提で、金属Ｓｉ量／Ｃｒ酸化物量で定義される質量比が０．３０〜０．４０となるように配合する。なお、電気炉で装入物を溶解する際に、金属Ｓｉを含むフェロクロム及び／又はフェロシリコン、必要に応じてその他の副原料も装入されるが、副原料については後述する。また、金属Ｓｉを含むフェロクロム及びフェロシリコンを用いる場合、金属Ｓｉ量は、フェロシリコン及びフェロクロム中に含まれる金属シリコンの量を指す。なお、金属Ｓｉ源としてフェロシリコンのみを用いてもよいが、金属Ｓｉ量／Ｃｒ酸化物量の比を０．４０以下にする観点から、金属Ｓｉを含むフェロクロムのみ、又は、金属Ｓｉを含むフェロクロムとフェロシリコンを併用することが好ましい。
【００３６】
金属Ｓｉ量／Ｃｒ酸化物量で定義される質量比が０．３０未満では、後述する加熱速度を前提とする条件では金属シリコン量が不足し、電気炉で生成するスラグ中の酸化クロムが相対的に多くなってしまい、効率良くクロムの還元を行うことができない。一方、金属Ｓｉ量／Ｃｒ酸化物量で定義される質量比が０．４０を超えると、製造する含クロム溶鉄中のシリコン量が増加し、後工程である転炉での酸化精錬工程で生成する転炉スラグ量が増加する。本実施形態では、スラグの系外排出量を抑制するために、例えば転炉スラグの全量を電気炉へ還流する場合、還流するスラグ量の増加と還流する酸化クロム量の増加との双方を招く。このため、電気炉での処理において、増加したスラグ量及び酸化クロム量に応じた金属シリコンの使用量が増加し、結果的に電気炉でのスラグ発生量の増大を招き、操業回数の増加とともに電気炉でのスラグ量が増加するという不都合が生じる。
【００３７】
＜Ｃ濃度：２．０質量％以上＞
酸化クロムの還元回収の高効率化を目的として、Ｃ濃度は２．０質量％以上とする。Ｃ濃度の上限については特に限定しないが、実質的にはＣｒ濃度に応じた飽和濃度以下となる。なお、炭素の飽和濃度は、Ｃｒ濃度によって異なる。例えば、Ｃｒ濃度が０質量％のときは炭素の飽和濃度は４．４質量％程度であり、Ｃｒ濃度が１０％程度の通常の含クロム鋼では５．５質量％程度である。金属シリコンによるスラグ中の酸化クロムの還元反応において、シリコンの活量は還元反応に影響する因子となるが、Ｃ濃度を２．０質量％以上とすることで、シリコンの活量を高位に維持でき、還元反応を好適に進めることができる。炭素は、コークス及び石炭といった炭材、もしくはフェロクロム中に含まれており、これらの装入量を調整することによってＣ濃度を２．０質量％以上にすることができる。
【００３８】
次に、電気炉での温度条件について説明する。本実施形態では通常の電気炉操業を想定し、電気炉で製造する溶湯の成分や電気炉工程以降の処理の都合に応じて到達温度が設定される。つまり、電気炉における加熱溶解での到達温度は概ね１４００〜１７００℃とする。
【００３９】
＜１３００℃から到達温度までの任意の８０℃の区間の平均加熱速度＞
前述した濃度条件を前提とした場合、酸化クロムの還元反応が起こりやすい温度域を規定する必要がある。そこで、昇温途中で温度を保定してもよいが、１３００℃から到達温度（１４００〜１７００℃）までの任意の８０℃区間の平均加熱速度の条件を規定することによって、急速な加熱、および極端に長い時間の温度の保定を排除する。ここで、「到達温度」及び「平均加熱速度」における温度とは、溶湯温度のことを示す。溶湯温度を求める方法には種々あり、本実施形態では炉壁耐火物に埋め込んだ熱電対計測値からの推算値を溶湯温度として用いるが、炉壁耐火物に熱電対計が埋め込まれていない電気炉を用いる場合は、消耗式熱電対又は放射温度計による測定値を採用することができる。
【００４０】
＜最大の平均加熱速度：１５．０℃／分以下＞
１３００℃から到達温度までの任意の８０℃の区間の最大の平均加熱速度は１５．０℃／分以下とする。つまり、１３００℃から到達温度までの間で、どこで区切っても８０℃の区間内の平均加熱速度が１５．０℃／分を超えないようにする。最大の平均加熱速度が１５．０℃／分超の場合、装入した未還元スラグが十分溶解しないうちに到達温度近傍まで昇温される。この場合、平衡論的にクロム酸化物の還元が進みにくい高温域で還元処理を行うこととなり、酸化クロムの還元が不十分となり、クロムの回収率が低下してしまう。更に、還元反応で消費されなかった金属シリコンが含クロム溶鉄中に多く残存することとなり、酸化精錬工程での転炉スラグの発生量が増加し、前述したように結果的に電気炉でのスラグ量が増加してしまう。
【００４１】
＜最小の平均加熱速度：３．０℃／分以上＞
また、１３００℃から到達温度までの任意の８０℃の区間の最小の平均加熱速度は３．０℃／分以上とする。つまり、１３００℃から到達温度までの間で、どこで区切っても８０℃の区間内の平均加熱速度が３．０℃／分未満にならないようにする。最小の平均加熱速度が３．０℃／分未満の場合、到達温度までの昇温に多くの時間を要してしまう。多くの時間を要してしまうと、電気炉内に不可避的に侵入する空気中の酸素によって金属シリコンがその分酸化ロスされてしまう。その結果、金属シリコンが不足し、酸化クロムの還元が不十分となる。あるいは、酸化ロス分の金属シリコンを追加で装入すると、電気炉内でのシリコンの消費量が増加し、電気炉でのスラグ発生量が増加してしまう。
【００４２】
以上のように、電気炉への装入物での金属Ｓｉ量／Ｃｒ酸化物量の質量比、およびＣ濃度を所定の範囲とし、さらに１３００℃から到達温度までの任意の８０℃の区間の平均加熱速度を所定の条件とすることにより、効率良くクロムを回収できるとともに、系外へ排出するスラグ量を抑えることができる。なお、本開示では、急激な昇温を避け、なだらかな昇温とするために「任意の８０℃区間」の温度でのサンプリングを基準とした。更に、好ましくは、後述するように、装入する副原料の粒度および処理後のスラグ成分を制御することで、未還元スラグを迅速に溶解できれば、酸化クロムの還元によってさらに効率良くクロムを回収することができる。
【００４３】
＜電気炉へのその他の装入物（副原料）＞
上記した副原料は、金属原料（フェロクロム、フェロシリコン、スクラップ等）以外の装入物を指し、転炉スラグ（未還元スラグ）のほか、酸化物（生石灰、珪石、マグネシア、アルミナ、廃炉材、金属酸化物）、炭酸化物（石灰石、ドロマイト）、水酸化物（金属又は半金属の水酸化物）、が含まれる。これらは必要に応じて電気炉に装入することができる。
【００４４】
この副原料において、加熱及び溶解しにくい篩目２５ｍｍオーバーの副原料（以下、「塊状副原料」と称する場合がある。）の装入物全体に対する質量比と、容易に加熱及び溶解しやすい篩目３．１５ｍｍアンダーの副原料（以下、「微粉副原料」と称する場合がある。）の装入物全体に対する質量比とを所定の条件とすることにより、さらに効率良くクロムを回収することができる。なお、上記した篩目２５ｍｍオーバーと篩目３．１５ｍｍアンダーはそれぞれ、ＪＩＳ  Ｚ８８０１−２：２０００の公称目開き２５ｍｍの板ふるいの篩上に残留するものと、公称目開き３．１５ｍｍの板ふるいの篩下のもの、を指す。
【００４５】
＜篩目２５ｍｍオーバーの副原料の装入物全体に対する質量比：５〜３０質量％＞
篩目２５ｍｍオーバーの副原料の装入物全体に対する質量比は５〜３０質量％とすることが好ましい。装入物に対する篩目２５ｍｍオーバーの副原料の質量比を規定したのは、加熱及び溶解しにくい副原料の構成を規定するためである。なお、溶解しにくい塊状副原料の一部又は全部が、未還元スラグとなる。
【００４６】
塊状副原料に一部又は全部含まれる未還元スラグでは、スラグ中のクロム酸化物が溶解され、クロム酸化物の溶鉄による還元反応が、固体〜液体間の反応から、液体〜液体間の反応に変わる。これにより、クロム酸化物の還元反応の指標であるクロム還元容量係数が、０．０１（１／分）程度から０．０５（１／分）以上へと大幅に向上し、還元反応を効率的に進めることができる。なお、クロム還元容量係数とは、単位時間あたりのクロム酸化物の濃度変化を表す値であり、還元反応の進み易さの指標である。篩目２５ｍｍオーバーの副原料の装入物全体に対する質量比が５質量％未満だと、その効果が得られにくい。また、篩目２５ｍｍオーバーの副原料の装入物全体に対する質量比が３０質量％を超えると、加熱及び溶解に多くの時間がかかり、還元反応の効率が低下しやすくなる。
【００４７】
＜篩目３．１５ｍｍアンダーの副原料の装入物全体に対する質量比：３．０質量％以上＞
一方、篩目３．１５ｍｍアンダーの副原料の装入物全体に対する質量比は３．０質量％以上とすることが好ましい。篩目３．１５ｍｍアンダーの副原料は、加熱後容易に溶解し、塊状副原料の溶解を促進する。装入物全体に対する微粉副原料の質量比が３．０質量％以上であれば、この微粉副原料が溶解した後に塊状副原料の周囲に存在することとなり、電気炉のアークジェット流による撹拌作用も含めて、塊状副原料の加熱や溶解の促進に寄与できる。篩目３．１５ｍｍアンダーの副原料の装入物全体に対する質量比が３．０質量％未満ではその効果が十分に得られない。また、上限については特に規定はしないが、微粉副原料を装入物全体に対して２５質量％を超えて添加しても、その効果は飽和する。なお、微粉副原料には、未還元スラグが含まれてもよいが、含まれなくてもよい。
【００４８】
＜金属原料の質量比＞
金属原料（スクラップ、合金鉄、粒鉄、の固形物あるいは溶融物）は、電気炉内の通電性を考えると、装入物全体に対して４５質量％以上含むことが好ましい。ここで、装入物とは、上記した副原料と金属原料とからなることから、微粉副原料が３質量％以上で塊状副原料が５質量％以上であるため、金属原料は装入物全体に対して９２質量％以下となることが好ましい。
【００４９】
以上のように、塊状副原料が多く存在していても、微粉副原料を一定の割合で含有させることで塊状副原料の加熱溶解を促進させることができる。さらに還元処理後において、後述する（１）式を充足する到達温度、Ｃ濃度、Ｓｉ濃度であり、かつ後述する（２）式を満足することによって、スラグに好ましい粘度条件が確保できた場合に、クロムの還元がより好適に実現できる。
【００５０】
＜還元処理後の溶鉄中のＣ濃度とＳｉ濃度＞
クロムの回収率をより向上させるために、還元処理後の溶鉄中のＣ濃度およびＳｉ濃度は、以下の（１）式の条件を満たしていることが好ましい。
［Ｃ］≧−２９．４＋０．０１５×（Ｔ＋２７３）−０．００３×（Ｔ＋２７３）×ｌｏｇ［Ｓｉ］      ・・・（１）
【００５１】
ここで、［Ｃ］、［Ｓｉ］はそれぞれ溶鉄中のＣ濃度、Ｓｉ濃度（質量％）を表し、Ｔは到達温度（℃）を表す。装入物中の炭素源および珪素源の添加量を制御することにより、Ｃ濃度およびＳｉ濃度を調整することが可能である。炭素源としては、コークス及び石炭といった炭材、フェロクロムに含まれる炭素分などが使用できる。珪素源としては、フェロシリコン、金属シリコン、又はフェロクロムに含まれる珪素分などが使用できる。
【００５２】
＜還元処理後のスラグ中のＣａＯ濃度、ＳｉＯ２濃度、Ａｌ２Ｏ３濃度＞
さらに、還元処理後のスラグ中のＣａＯ濃度、ＳｉＯ２濃度、及びＡｌ２Ｏ３濃度が、以下の（２）式を満たすと、クロム酸化物をより効率良く還元することが可能となる。装入物としてＣａＯ源およびＡｌ２Ｏ３源を電気炉に添加することで、スラグ組成を適正な領域（即ち、（２）式の範囲）に制御することができる。ここでＣａＯ源としては、生石灰、石灰石、ドロマイトなどに含まれるＣａＯ分などが使用できる。また、Ａｌ２Ｏ３源は、アルミ灰及び高アルミナ質れんが、二次精錬スラグなどに含まれるＡｌ２Ｏ３分などが使用できる。
０．０４≦（ＣａＯ）／｛（ＳｉＯ２）×（Ａｌ２Ｏ３）｝≦０．２０    ・・・（２）
【００５３】
ここで、（ＣａＯ）、（ＳｉＯ２）、（Ａｌ２Ｏ３）は、それぞれ還元処理後のスラグ中のＣａＯ濃度、ＳｉＯ２濃度、Ａｌ２Ｏ３濃度（質量％）を表す。
撹拌力の弱い電気炉内で、高濃度のクロム酸化物を含む未還元スラグからクロム分を効率よく回収するためには、スラグの溶解性と共に粘度の影響が大きく、スラグの溶解と共に粘度の低下を図ることが肝要である。このスラグの粘度は、塩基性スラグにＡｌ２Ｏ３を添加した場合は増加し、酸性スラグにＡｌ２Ｏ３を添加した場合は低下することが、一般的に知られている（例えば、第３版  鉄鋼便覧  第Ｉ巻、ｐ．４３参照）。
【００５４】
本発明者らは、クロム酸化物を含有するスラグの種々の還元実験を行うことにより、スラグからのクロム分の効率的な回収条件として、単純な塩基度指標である「（ＣａＯ）／｛（ＳｉＯ２）＋（Ａｌ２Ｏ３）｝」ではなく、Ｍａｎｎｅｓｓｍａｎｎ  Ｉｎｄｅｘ（以下、Ｍ．Ｓ．Ｉ．）として知られている「（ＣａＯ）／｛（ＳｉＯ２）×（Ａｌ２Ｏ３）｝」によって、その適正領域が規定できる。
【００５５】
上記したスラグのＭ．Ｓ．Ｉ．が増加するに伴い、スラグの粘度は低下できる。即ち、Ｍ．Ｓ．Ｉ．を０．０４以上とすることで、還元処理前は３０質量％超の高濃度であったスラグ中のＣｒ２Ｏ３濃度を、還元処理後に１０質量％未満の低濃度まで、より効率的に還元できるため、好ましい。一方、Ｍ．Ｓ．Ｉ．が０．２０超となった場合には、スラグの融点が著しく増加してスラグの溶解が阻害され、クロムの還元速度が大きく低下する。従って、クロムの還元速度を確保するためには、Ｍ．Ｓ．Ｉ．を０．２０以下とすることが好ましい。
【００５６】
＜還元処理後のスラグ中のＡｌ２Ｏ３濃度及びＣａＦ２換算のフッ素濃度＞
より好ましくは、スラグ性状の点から、還元処理後のスラグ中のＡｌ２Ｏ３濃度を適正範囲とすることで、実質的にフッ素を使用せずにスラグを溶解し、クロム酸化物をより効率良く還元することが可能である。ここで、実質的にフッ素を使用しないとは、還元処理後のスラグからフッ素の溶出が顕著には認められないことを指すもので、還元処理後のスラグ組成において、ＣａＦ２換算で０．５質量％以下となる場合を指すが、０．３質量％以下であれば更に好ましい。
【００５７】
スラグの融点を下げ、クロム酸化物の還元速度を向上させるためには、還元処理後のスラグ中のＡｌ２Ｏ３濃度を５．０質量％以上とすることが好ましい。一方、Ａｌ２Ｏ３濃度が３０．０質量％を超えると、スラグの溶解によるクロム酸化物の還元促進効果は期待できず、アルミナ源のコストが多くかかってしまうことから、３０．０質量％以下とすることが好ましい。
【００５８】
以上のように、副原料の粒度および処理後のスラグ成分を制御することにより、迅速に未還元スラグを溶解させることが可能となる。その結果、電気炉内に不可避的に侵入する空気中の酸素によって生じる金属シリコンの酸化ロスを抑制でき、酸化クロムの還元回収の更なる効率化が可能となる。
【００５９】
次に、電気炉での操業中における攪拌条件について説明する。更に、好ましくは、底吹きによる攪拌を効率的に行うことによって未還元スラグをより迅速に溶解できれば、酸化クロムの還元回収の更なる効率化が可能となる。
【００６０】
＜撹拌動力密度＞
スラグ中のクロム酸化物を効率的に還元する際に、電気炉での操業時の撹拌動力密度に適正域が存在する。攪拌動力密度は撹拌ガス吹き込みプラグからの攪拌ガス（底吹きガス）によって制御することができる。この撹拌動力密度を０．０１ｋＷ／トン以上とすることにより、クロム酸化物の効率的な還元のための撹拌効果を得ることが可能となる。一方、撹拌動力密度が１．０ｋＷ／トンを超えると、攪拌ガスが溶湯を吹抜けて撹拌に寄与しない場合がある。また、溶湯面の変動が激しくなり、操業は可能であるが耐火物の溶損が目立つ場合等がある。このため、攪拌動力密度は１．０ｋＷ／トン以下とすることが好ましい。
【００６１】
なお、電気炉で攪拌ガスによって溶湯の撹拌を行うに際し、撹拌ガス吹き込みプラグごとの撹拌動力密度εは以下の（３）式で表される。従って、撹拌ガス吹き込みプラグごとの撹拌動力密度の合計が、電気炉の撹拌動力密度となる。
ε＝（０．３７１×Ｑ×Ｔｌ／Ｗ）×［ｌｎ｛１＋（９．８×ρｌ×ｈ）／Ｐａ｝＋η（１−Ｔｎ／Ｔｌ）］      ・・・（３）
【００６２】
ここで、ε：撹拌動力密度（ｋＷ／トン）、Ｑ：攪拌ガス流量（Ｎｍ３／秒）、Ｔｌ：溶鉄の温度（Ｋ）、Ｗ：溶鉄の質量（トン）、Ｔｎ：攪拌ガス温度（Ｋ）、ρｌ：溶鉄の密度（ｋｇ／ｍ３）、ｈ：撹拌ガス吹き込みプラグにおける浴深（ｍ）、Ｐａ：雰囲気の圧力（Ｐａ）、η：温度膨張項の寄与度（＝０．０６）である。
【００６３】
以上のように、攪拌を効率的に行うことで、未還元スラグをより迅速に溶解させることが可能となる。その結果、電気炉内に不可避的に侵入する空気中の酸素によって生じる金属シリコンの酸化ロスを抑制でき、酸化クロムの還元回収の更なる効率化が可能となる。      
【００６４】
さらに、耐火物の損傷を抑えるという観点から、電気炉での操業中は以下の条件を満たすことが好ましい。
【００６５】
＜１チャージにおける耐火物炉壁の表面温度の最高到達温度＞
まず、１チャージにおける耐火物炉壁の表面温度の最高到達温度を１０００℃以上１８００℃以下とすることが好ましい。耐火物炉壁の表面温度は、前述した方法によって測定することができる。最高到達温度が１８００℃を超えると耐火物炉壁の表面温度が耐火物の融点に近くなり、強度が顕著に下がる。耐火物炉壁の強度が低下すると、溶湯あるいはスラグの飛散により、耐火物炉壁の溶損が顕著となる。したがって、耐火物炉壁の表面温度は１８００℃以下にすることが好ましい。一方、最高到達温度を１０００℃未満とすると高い生産性を得られない。これより、最高到達温度は１０００℃以上とすることが好ましい。
【００６６】
＜耐火物炉壁表面から内部への熱流束＞
また、耐火物炉壁の表面温度が１０００℃以上１８００℃以下の範囲では、耐火物炉壁表面から炉本体内部への熱流束を１５０Ｍｃａｌ／ｍ２／ｈｒ以下とすることが好ましい。耐火物炉壁表面から炉本体内部への熱流束は、前述した方法によって測定することができる。
【００６７】
耐火物炉壁の表面温度が１０００℃以上１８００℃以下の範囲は、耐火物は、溶湯あるいはスラグの接触による溶損は顕著に発生しない範囲ではあるものの、耐火物炉壁自体の強度は低下する。このため、耐火物炉壁の表面温度が１０００℃以上１８００℃以下の範囲にあるときに、溶湯あるいはスラグの接触により急激に高温になると、局所的に熱膨張差が発生し、スポーリングと同様な熱応力が発生する。したがって、耐火物炉壁の表面温度が１０００℃以上１８００℃以下の範囲にあるときに耐火物炉壁の表面温度の急激な上昇が発生すると、耐火物炉壁の割れを誘発し、損耗が顕著となる。
【００６８】
耐火物炉壁の表面温度が１０００℃以上１８００℃以下の範囲において、熱流束が１５０Ｍｃａｌ／ｍ２／ｈｒ以下では、上述した熱膨張差による耐火物炉壁の損耗を抑制できる。熱流束が１５０Ｍｃａｌ／ｍ２／ｈｒ以下の低位域では、温度勾配が緩やかであるため、局所的な熱膨張差が小さく、熱応力の発生も小さくなる。したがって、耐火物炉壁に割れが発生しにくくなる。一方、熱流束が１５０Ｍｃａｌ／ｍ２／ｈｒ超となると、耐火物炉壁の割れの発生が顕著となる傾向があり、耐火物炉壁の補修が頻繁に必要となる耐火物損耗速度となる。したがって、耐火物炉壁の表面温度が１０００℃以上１８００℃以下の範囲において、熱流束が１５０Ｍｃａｌ／ｍ２／ｈｒ以下となるように電気炉を操業することで、耐火物炉壁の寿命を向上することができる。
【００６９】
以上のように、耐火物炉壁の表面温度及び熱流束について上記の操業条件を満たすように電気炉を操業することで、耐火物炉壁の損耗を抑制しながら、可能な範囲において高電力で電気炉を操業することができる。また、可能な範囲内において高電力で電気炉を操業できるため、操業時間を短縮することができる。その結果、耐火物炉壁の損耗をより抑制でき、炉壁等からの放熱ロスなどを低減し、製造コストを削減することが可能となる。その結果、電気炉内に不可避的に侵入する空気中の酸素によって生じる金属シリコンの酸化ロスを抑制でき、酸化クロムの還元回収の更なる効率化が可能となる。
【実施例】
【００７０】
次に、本開示の実施例について説明するが、実施例での条件は、本開示の実施可能性及び効果を確認するために採用した一条件例であり、本開示は、この一条件例に限定されるものではない。本開示は、本開示の要旨を逸脱せず、本開示の目的を達成する限りにおいて、種々の条件を採用し得るものである。【００７１】
（第１の実施例）
本実験では、アーク式電気炉に金属原料を装入して溶鉄を溶製する際に、クロム酸化物を含むスラグを添加し、スラグ中のクロム酸化物を還元して、クロムを溶鉄中に還元回収した。なお、Ａｌ２Ｏ３源を添加するに際しては、アルミナ灰を通電開始前に添加し、ＣａＯ源として生石灰を添加するに際しては、溶解中に上方ホッパーより添加した。また、溶湯の撹拌を行う場合は、攪拌ガスとして底吹きＡｒガスを吹き込み、撹拌動力密度を（３）式に基づいて算出した。この実験条件を以下に示す。【００７２】
１）電気炉
ここでは、図１〜図４に示すような構成の１００トンの溶湯が溶製できるアーク式電気炉（アーク式溶解炉）を用いて実験を行った。炉底に配置した撹拌ガス吹き込みプラグの数は、３個、４個、又は６個で実験を行い、実施例１２では、すべての撹拌ガス吹き込みプラグをバンド領域以外の位置に設置して実験を行った。また、電極は２４インチ径のものを３本用い、中心軸から平面視した場合の各電極の中心を通る円の直径（ＰＣＤ）は１．８ｍ、炉内直径は６．１ｍとした。溶鉄の静止湯面から電極先端までの距離（電極高さ）は、３本の平均で０．３ｍとした。【００７３】
２）電気炉装入物の配合
金属原料：合計５５トン（装入物全体の５５質量％）
実験には、炭素源と珪素源を含む金属原料である、スクラップ、鋳銑（高炉溶銑を凝固させたもの）、及び、合金鉄（フェロクロム）を用いた。【００７４】
副原料：合計４５トン（装入物全体の４５質量％）
内訳は、転炉での別チャージの脱炭処理で生成されたＣｒ２Ｏ３を３３〜３９質量％含む未還元スラグ（転炉スラグ）：総量４３トン（電気炉装入物の４３質量％）であり、上記未還元スラグのうち、篩目２５ｍｍオーバーの塊状副原料を５〜３５トンとし、篩目３．１５ｍｍアンダーの微粉副原料を０．１〜２５トンとした。
副原料の残部は、中間粒度（篩目３．１５ｍｍオーバー、かつ、篩目２５ｍｍアンダー）のＡｌ２Ｏ３源（アルミ灰）とＣａＯ源（生石灰）とした。【００７５】
金属Ｓｉ量／Ｃｒ酸化物量で定義される質量比は０．２〜０．５に設定した。【００７６】
３）通電条件
アーク電極３本、４０ＭＷ、合計通電時間は６０分で一定とした。【００７７】
４）操業条件
加熱溶解では、到達温度を１４００〜１７００℃に設定した。１３００℃から到達温度までの任意の８０℃の区間の最大及び最小の平均加熱速度は、以下の表１に示す条件とした。なお、「到達温度」及び「平均加熱速度」における温度は、耐火物炉壁に埋め込んだ熱電対計測値からの推算される溶湯温度を用いた。
還元処理後のスラグ組成「（ＣａＯ）／｛（ＳｉＯ２）×（Ａｌ２Ｏ３）｝」（表中はＣ／Ｓ・Ａと記載）は、０．０１〜０．２５に設定した。
還元処理後のスラグ中のＡｌ２Ｏ３濃度は、４．５〜３０質量％に設定した。
撹拌動力密度は、０．００〜１．５ｋＷ／トンに設定した。なお、撹拌動力密度は、前述の（３）式の撹拌ガス吹き込みプラグごとの撹拌動力密度の合計値である。また、「０ｋＷ／トン」とは、攪拌ガス（底吹きガス）を吹き込まない条件を意味する。【００７８】
＜評価基準＞
以上の条件にて実験を行い、クロム還元性及びスラグ発生量の２つの項目で評価した。
クロム還元性の良否判定の指標としては、「還元処理後のＣｒ２Ｏ３／Ｃｒ（質量％比）」を用いた。これは、還元処理後の溶鉄中のＣｒ濃度に対する、還元処理後のスラグ中のＣｒ２Ｏ３濃度を算出した値であり、この値が小さいほど、効率的に還元処理ができていることを意味している。ここでは、０．５以下であれば、クロムを効率良く回収できたものとみなした。評価結果は、０．０５未満をＡＡ、０．０５以上０．２未満をＡ、０．２以上０．５以下をＢ、０．５を超えたものをＣと評価した。
電気炉での還元処理後のスラグ発生量と、後工程の転炉での精錬後のスラグ発生量との合計スラグ量を、スラグ発生量の評価指標とした。かかる評価は、比較例１を基準（１００％）として、合計スラグ量が基準より８５％未満に少なくなった場合にはＡ、基準より８５％以上９５％以下の場合にはＢ、比較例１と同等（±５％未満）あるいは悪化した場合にはＣと評価した。【００７９】
【表１−１】
2020213393.tif 000003
【００８０】
【表１−２】
2020213393.tif 000004
【００８１】
表１からわかるとおり、実施例１〜２３では、平均加熱速度の最大及び最小、金属Ｓｉ量／Ｃｒ酸化物量で定義される質量比、Ｃ濃度のすべてを満たしており、クロム還元性、スラグ発生量ともに比較例１よりも優れていた。【００８２】
一方で、比較例１では、１３００℃から到達温度までの任意の８０℃の区間の最大の平均加熱速度が大きすぎたため、装入した未還元スラグが十分溶解しないうちに到達温度近傍まで昇温されてしまった。これにより、酸化クロムの還元が不十分となり、クロムの回収率が低下し、更に、還元反応で消費されなかった金属シリコンが含クロム溶鉄中に多く残存し、後工程の転炉での精錬後のスラグ発生量が増加してしまった。【００８３】
比較例２では、１３００℃から到達温度までの任意の８０℃の区間の最小の平均加熱速度が小さすぎたため、電気炉内に不可避的に侵入する空気中の酸素によって金属シリコンがその分酸化ロスされ、金属シリコンが不足し、酸化クロムの還元が不十分となってしまった。また、還元反応が不十分となってしまったため、電気炉で生成するスラグ中の酸化クロムが相対的に多くなってしまい、その分スラグ発生量も多くなってしまった。【００８４】
比較例３では、相対的に金属シリコンの量が少なかったため、還元反応が不十分となり、電気炉で生成するスラグ中の酸化クロムが相対的に多くなってしまい、その分スラグ発生量も多くなってしまった。
比較例４では、相対的に金属シリコンの量が多かったため、還元反応は効率良く十分に行われたが、溶鉄中のＳｉ濃度が高くなり、後工程の転炉での精錬後のスラグ発生量が増加してしまった。【００８５】
比較例５では、炭素濃度が低すぎたため、シリコンの活量を高位に維持することができず、還元反応が不十分となり、電気炉で生成するスラグ中の酸化クロムが相対的に多くなってしまい、その分スラグ発生量も多くなってしまった。【００８６】
（第２の実施例）
表１の実施例１及び比較例１に記載のチャージと同様の条件にて操業を繰り返し行い、１か月間、電気炉を操業させた。以下の表２に示す実施例及び比較例について、上記の操業条件で電気炉を操業し、耐火物炉壁の損耗状態及び生産性を評価した。なお、表１に示した実施例及び比較例では、耐火物炉壁表面の最高温度は１２００〜２０００℃、耐火物炉壁表面の最大熱流束は２０〜１５０Ｍｃａｌ／ｍ２／ｈｒであった。【００８７】
以下、本開示の電気炉の操業方法の有効性について検証した結果を示す。耐火物炉壁の損耗、１チャージの生産性、及び１か月の生産性に対する評価基準は以下のとおりである。【００８８】
［耐火物炉壁損耗の評価基準］
１００〜２００ｃｈ操業後の最大損耗量から算出した１チャージあたりの損耗量から算出される損耗速度により評価
Ａ：損耗速度１．５ｍｍ／ｃｈ未満
Ｂ：損耗速度１．５ｍｍ／ｃｈ以上【００８９】
［１チャージの生産性に対する評価基準］
１チャージあたりの金属原料の溶解時間により評価
ＡＡ：通電開始から通電終わりまでの時間が７５分未満
Ａ：通電開始から通電終わりまでの時間が７５分以上９０分未満
Ｂ：通電開始から通電終わりまでの時間が９０分以上【００９０】
［１か月の生産性に対する評価基準］
Ａ：比較例１を基準とし、増産代が５％以上改善
Ｂ：比較例１を基準とし、増産代が５％未満【００９１】
［１か月のスラグ量に対する評価基準］
比較例１を基準（１００％）として、合計スラグ量が基準より８５％未満に少なくなった場合にはＡＡ、基準より８５％以上９５％以下の場合にはＡ、比較例１と同等（±５％未満）あるいは悪化した場合にはＢと評価した。【００９２】
【表２】
2020213393.tif 000005
【００９３】
表２に記載されていない操業条件については、実施例３１〜３３は表１の実施例１と、比較例１１〜１３は表１の比較例１と同様である。【００９４】
実施例１では、最高到達温度が１８００℃を超えたチャージがあり、実施例３１では、最大熱流束が１５０Ｍｃａｌ／ｍ２／ｈｒを超えたチャージがあった。このため、実施例３３に比べて１チャージ毎の生産性は良好であったが、耐火物炉壁の損耗速度が大きく、１ヶ月あたりの耐火物補修時間が増大した。
実施例３３では、各チャージの最高到達温度は１０００℃以上１８００℃以下に収まっており、最大熱流束は１５０Ｍｃａｌ／ｍ２／ｈｒ以下に収まっていた。このように電気炉を操業した結果、耐火物炉壁の損耗、１チャージの生産性、および１ヶ月の生産性はいずれも良好であり、その結果、１ヶ月でのスラグ発生量を実施例１よりも低減できた。
一方、比較例１１〜１３では、最大の平均加熱速度が１５．０℃／分を超えており、スラグ量としては比較例１と同等または悪化した。
【符号の説明】
【００９５】
１０  電気炉
１１  炉中心
１２  炉底
１３  撹拌ガス吹き込みプラグ
１４  耐火物炉壁
１５  電極
１７  炉本体
３０  温度測定部
３１、３３、３５  熱電対
４０  制御装置【００９６】
２０１９年４月１９日に出願された日本特許出願２０１９−０８０１７９号の開示はその全体が参照により本明細書に取り込まれる。本明細書に記載された全ての文献、特許出願、および技術規格は、個々の文献、特許出願、および技術規格が具体的かつ個々に記された場合と同程度に、本明細書中に参照により取り込まれる。
【図１】
2020213393.tif 000006
【図２】
2020213393.tif 000007
【図３】
2020213393.tif 000008
【図４】
2020213393.tif 000009
【国際調査報告】
2020213393.tif 000010
2020213393.tif 000011
2020213393.tif 000012
2020213393.tif 000013